(57)【特許請求の範囲】
【請求項１】
光透過ランプ容器を有する電気ランプであって、
光源が備えられ、
当該電気ランプは光吸収媒体を有し、
前記光吸収媒体は主に５７０から６２０ナノメートルの波長域の波長の光を吸収し、
前記光透過ランプ容器の少なくとも一部には干渉フィルムが供給され、
前記光源から発生する光が主に前記光吸収媒体を介して前記干渉フィルムまで届く、
ことを特徴とする電気ランプ。
【請求項２】
前記ランプ容器の壁が前記光吸収媒体を有することを特徴とする請求項１に記載した電気ランプ。
【請求項３】
前記光吸収媒体がランプ容器と前記干渉フィルムの間に位置する光吸収層を有することを特徴とする請求項１に記載した電気ランプ。
【請求項４】
前記光吸収媒体の厚さが５０ナノメートル以上１０００ナノメートル以下の範囲であることを特徴とする請求項３に記載した電気ランプ。
【請求項５】
前記干渉フィルムが主に前記光吸収媒体が吸収する波長域の波長の光を反射することを特徴とする請求項１、２または３に記載した電気ランプ。
【請求項６】
前記電気ランプが電源を入れた状態で有色光を放ち、電源が切れている状態で無彩色の状態を特徴とする請求項１、２または３に記載した電気ランプ。
【請求項７】
前記光吸収媒体が黄色の透過を含むことを特徴とする請求項６に記載した電気ランプ。
【請求項８】
前記光吸収媒体が、酸化鉄、リンがドーピングされている酸化鉄、酸化鉄亜鉛、コバルトアルミニウム、酸化ネオジム、バナジン酸塩ビスマス、プラセオジム珪酸塩ジルコニウム、若しくはそれらの混合物によって形成するグループから選択されることを特徴とする請求項１、２または３に記載した電気ランプ。
【請求項９】
前記干渉フィルムが、比較的低い屈折率の物質からなる第１層と屈折率が比較的高い物質からなる第２層を有することを特徴とする請求項１、２または３に記載した電気ランプ。
【請求項１０】
前記干渉フィルムの第１層が主に酸化ケイ素を有し、並びに
干渉フィルムの第２層が主に酸化ケイ素の屈折率に比較して高い屈折率を持つ物質を有する、
ことを特徴とする請求項９に記載した電気ランプ。
【請求項１１】
前記干渉フィルムの第２層が酸化チタン、酸化ニオブ、酸化タンタル、酸化ジルコニウム、酸化ハフニウム、窒化珪素およびそれらの物質の組合せによって形成されているグループから選択される物質を有することを特徴とする請求項１０に記載した電気ランプ。
【発明の詳細な説明】
【０００１】
本発明は電気ランプであり、以下の特徴を有する。光を透過する容器から成り、光源は、光吸収媒体並びに少なくとも電気ランプの容器の一部が干渉フィルムを供給することによって調整されている。
【０００２】
そのようなランプは、主として、例えば白熱光ランプの効果的な代替品として、一般的な用途に使用されている。電気ランプは、さらに道しるべや街灯照明、交通における信号の照明、及びにプロジェクターやファイバーオプティクス照明に使用されている。そのような電気ランプは、さらに、自動車に応用され、ヘッドライトや方向指示器に使われている。例えば、方向指示器の光源としての黄色やブレーキランプの光源としての赤色である。色の温度が光吸収膜によって上昇するそのような電気ランプの他の具体例としては、乗り物のヘッドランプにも応用されている。
【０００３】
第一段落で言及したそのような種類の電気ランプは、ＤＥ−ＧＭ８６００６４０として知られている。その既に知られている電気ランプにおいて、青い光を反射する干渉フィルムは、自動車などで使われているハロゲン白熱光ランプのランプ容器の表面に存在し、光吸収媒体は、ランプ容器の内側表面の不透明な部分に存在している。
【０００４】
光吸収媒体が、ランプ容器の内側表面の不透明な部分に存在していることの欠点としては、光吸収媒体の効果が比較的小さいことである。
【０００５】
本発明の目的は、前記した欠点を除外し、第一段落で言及したような種類の電気ランプを供給することである。
【０００６】
本発明と一致して、そのような種類の電気ランプは第一段落で記載されており、光源からの光は主に光吸収媒体を通って干渉フィルムに届く特徴がある。
【０００７】
既知のランプにおいて、ランプ容器中の光の発生は、もし光の発生が（偶然にも）光吸収媒体に導かれているならば、唯一光吸収媒体によって吸収される。既知のランプにおいては、ランプ容器の内側表面の不透明な部分と名づけられているランプ容器の比較的小さい表面上にのみ存在しているから、光吸収媒体の光吸収効果は比較的小さい。結局のところ、ランプ容器の内側表面の主な部分は、光の透過部である。干渉フィルムによって跳ね返された光はしばしば、複数の反射を繰り返して、光吸収媒体に届く。その結果、跳ね返された光が最終的に光吸収媒体に届く機会は非常に小さく、反射した光は光吸収媒体に吸収される。したがって、反射した光の実質的な部分は、実質上、干渉フィルムの効果を意図的に減少させた電気ランプによって放出されている。光吸収媒体による吸収の効果は、本発明と一致した光源からの光の発生が光吸収媒体を通して干渉フィルムに届くような手法において、光吸収媒体の供給によって高くなると考えられる。
【０００８】
光吸収媒体は電気ランプにおいて異なった方法で供給される。
【０００９】
本発明と一致した電気ランプの１つの具体例は、ランプ容器の壁が光吸収媒体によって成り立っている特徴を持つ。
【００１０】
光吸収媒体は、ランプ容器の壁に、例えばクオーツガラスや硬いガラス、若しくは半透明セラミックのようなガラスによって合成されている。この具体例において、干渉フィルムは、好ましくは、光源から一番離れたランプ容器の壁の側に直接適用されている。光吸収媒体はランプ容器の壁および干渉フィルムに供給されているから、光は干渉フィルムを反射することによって光吸収媒体を２回通過し、これは吸収工程の効果のさらなる改良を促す。さらに、ランプ容器の両側の干渉フィルムから反射された光は、毎回の反射において、光吸収媒体を２回通過する。
【００１１】
本発明に一致した電気ランプの別の具体例は、光吸収媒体は、ランプ容器と干渉フィルムの間に位置する光吸収層から成る特徴を持つ。
【００１２】
光吸収媒体は、ランプ容器の外側および干渉フィルム間に存在しているから、干渉フィルムから反射された光は光吸収媒体を２回通過し、吸収工程の効果を引き出し、さらなる改良を促進する。さらに、ランプ容器の両側の干渉フィルム間から反射された光は、光吸収層を毎回２回通過する。
【００１３】
既知のランプにおいて、光吸収層の中で形成している光吸収媒体は、ランプ容器の内側表面に適用され、光吸収層はランプ容器のハロゲン空気にさらされる。この比較的刺激の強い環境下において、光吸収層は損傷を受け、さらなる光吸収層の効果の減少を導く。さらに、光吸収層の一部は元の場所から離れることができ、ランプ容器の環境に溶けこめることができる。そのような取り外された部分は、例えば、タングステンサイクルと呼ばれているように、逆にランプ容器中のランプの環境に影響を及ぼす可能性がある。さらに、ランプ容器内側表面の光透過部分の蓄積（黒い部分）は、ランプの効果の減少を引き起こす。光吸収層を電球壁の光源から一番遠い部分に適用することによって、ランプ容器環境中の光吸収媒体の影響は無効になる。
【００１４】
電気ランプの他の具体例は、光吸収媒体はランプ容器内側表面に存在する。
【００１５】
本発明の手法と一致して供給された光吸収媒体の光吸収の特徴としては、特に干渉フィルムは光吸収媒体が吸収する波長域において反射するように改良されている。好ましい本発明と一致した電気ランプの具体例は、干渉フィルムは主に光吸収媒体が吸収する波長域を反射する特徴を持つ。
【００１６】
干渉フィルムの反射力に帰するこの手法によって得られた共同効果は、光吸収媒体の吸収特徴に見合うように適合している。光源から発生した光とランプ容器を通過して外部に届かせたい光は、光吸収媒体によって部分的に吸収される。この光吸収媒体においては、部分的に吸収された大きさは、光吸収媒体の厚さと吸収工程の有効性によっている。しかしながら、光吸収媒体によって通過した光の一部は、光吸収媒体によって吸収されるべき波長域の波長を持っている。本発明と一致した具体例の、この結果によると、干渉フィルムは通過する光が反射され、この反射された光が再び光吸収媒体を通過し、さらにこの光の一部が吸収されるように設計されている。このような例において、光吸収媒体を２度通過し、光吸収媒体によって吸収された光の一部は、ランプ容器の中にいまだに存在している。この光は、異なった方角、（例えばランプ容器の反対側から）によってランプ容器から抜け出そうとしている。この反対の方角において、光の残された一部分は、再び光吸収媒体が吸収する波長域において反射する干渉フィルムとの複合体における光吸収媒体形成中の防御に出会うであろう。複数の吸収と反射の結果として、光源から放出され及び光吸収媒体によって吸収された波長を持つ光の唯一少ない一部分は、電気ランプによって放出されるであろう。
【００１７】
前記記載の複数の吸収と反射の共同効果は、さらに本発明の目的を現実のものとさせる。その本発明のさらなる目的は、光吸収媒体と干渉フィルムをランプ容器の外側表面に適用する適切な組合せによる電気ランプの色温度の上昇である。
【００１８】
一般的に、色温度Ｔｃを上昇させることは、電気ランプの可視光線域において削除部分を作ることである。好ましくは、波長が５９０ナノメートル周辺の黄色からオレンジ色にかけての波長域である。一般的には、この目的を達成する為に、選択されるべき吸収層もしくは反射干渉フィルムをランプ容器の外側表面に適用する。一般的に言って、実質的な色温度の上昇は、実質的なルーメンの減少を導く。疑いのない論理的な説明なしに、最低限のルーメンの減少が現れる。そこでは、色温度の移動と関連して、干渉フィルムによって起こる、あるスペクトル領域の反射（Ｓｃｈｒｏｄｉｎｇｅｒ干渉フィルム）によって、２８５０Ｋから３０００Ｋへと色温度の１０％の移動が起こる。色温度の２８５０Ｋから３５００Ｋへの移動による最小限のルーメンの減少は３２％である。干渉フィルムのそのような勾配領域におけるさらなる欠点は、そのような干渉フィルムの複雑さとカラーレンダリング指数の実質的な低下である。勾配領域を減少させる特徴をもつ干渉フィルムは、ルーメンの大幅な減少を導くだけでなくと同じにカラーレンダリング指数の小さい現象を起こす。
【００１９】
選択されうる光吸収層の選別は、そのような層による温度の要求と合致することによって限られている。そのような温度の要求は、ランプ容器の使用できる期間内における光吸収媒体の耐久性ならびにランプ容器の温度変化に対する抵抗性を含んでいる。光吸収層のさらなる欠点は、適切な物質において一般的に光をあまりにも広域波長で吸収してしまうことである。さらに、光吸収媒体によって色のポイントの特定な移動を起こさせることは、実質上不可能で、時を同じくして黒体位置と呼ばれている状態でとどまり、電気ランプからの光の放出は、十分に“白さ”を保っている。
【００２０】
一般的に、干渉フィルムは、目的の透過スペクトルを得るために、より大きな許容度を供給する。干渉フィルムの欠点は、干渉フィルムによって、光は一般的に反射されるのみで、吸収されないことである。干渉フィルムの使用において、電気ランプでは、色温度の移動は、吸収の発生次第である。それらの内部的吸収は、ランプ容器の幾何学、大きさ、白熱光電線の位置、ピンチ次第である。もし、吸収がそれらの内部的吸収のみによって決められているのであれば、吸収に対する貢献は比較的小さい。また、既知のランプにおいて、光吸収媒体は、ランプ容器の内部表面の不透明な部分に供給されており、吸収に対する貢献は、それでもまだ比較的小さい。この小さい吸収の結果として、干渉フィルムの反射性は、比較的高くなるべきで、“望んでいない”光がかなり頻繁にしかも効果的に反射し、またこの望んでいない光が究極的には電気ランプにより放出されてどこかへ消えてしまうことを確実にする。高い反射性を持つ干渉フィルムは、干渉フィルムの組み立てと、勾配膜端において、比較的多くの層を含む。両側からの測定によると、干渉フィルムは高価で、それらは望んでいない実質的な色の表現の減少を引き起こす。さらに、色温度の移動は、もし、内部的な吸収が良く知られていず、並びに／もしくは適切な制御ができないのであれば、実質的に言って、ランプごとに違っている。
【００２１】
本発明は、光吸収媒体と干渉フィルムを電球の外側表面に適用した適切な組合せ認識し、電気ランプの色温度を発生したルーメンの比較的小さな減少とランプの色の表現において増大させることを可能にする。光源と干渉フィルム間に調整した光吸収媒体における光吸収媒体と干渉フィルムの組合せは、例えば、光吸収媒体が電球の壁もしくは干渉フィルムが電球の外側表面の光吸収層に適用する場合に多くの利点がある。まず最初に、干渉フィルムによって反射された光は、吸収工程の効果をさらに改良した光吸収媒体を２度通過する。さらに、電球の両側の干渉フィルム間から反射された光は、毎反射時において、光吸収媒体を２度通過する。それに加えて、干渉フィルムは、色温度の要求された移動に貢献することができる。さらに重要な利点は、かなり自由が利く干渉フィルムの設計にあり、光吸収媒体（並びに干渉フィルム）によって引き起こされた色ポイントの移動の結果としての黒体位置から離れた色ポイントの不必要な移動を補うことを可能にする。干渉フィルムはあたかも光が電気ランプによって“白い”状態を維持して放出される黒体位置における光吸収媒体と干渉フィルムの組合せの色ポイントを再位置するように使用される。干渉フィルムはまた、電気ランプの光の消失を最小限に抑え、同様に電気ランプのカラーレンダリング指数を比較的高く維持する色ポイントの移動を効果的にできる。
【００２２】
本発明の１つの具体例は、光吸収媒体が主として５７０から６２０の波長域を吸収する特徴を持っている。そのような光吸収層は、黄色からオレンジ域並びに比較的低い吸収の青から緑のスペクトル域を選択的に吸収する。光吸収媒体は、ランプ容器の外側表面に供給されている。主に同じ波長域の波長を反射する干渉フィルムは、光吸収層に適用される。干渉フィルムにおける複数の反射の結果として、光吸収媒体に吸収された光は、少なくとも実質的には光吸収媒体によって完全に吸収された光に感受性がある。
【００２３】
さらなる複数の吸収と反射の共同効果は本発明における別の目的の実現を可能にする。本発明の別の目的は、光吸収媒体とランプ容器の外側表面に供給された干渉フィルムの適切な組合せの手段による電気ランプの色表現を変化させることである。特に、この目的は、電気が入った状態から、電気が切れた状態の電気ランプによって与えられる色彩とは関連していない。特に、この目的は、電気ランプの制御において、特定色の光の放出を供給する。例えば、電源を切った状態で、無彩色を持つ電気ランプの一方で、黄色電気ランプと呼ばれているものである。
【００２４】
好ましくは、光吸収媒体は、酸化鉄、硫黄によって塗られている酸化鉄、酸化鉄亜鉛、コバルトアルミニウム、酸化ネオジム、バナジン酸塩ビスマス、プラセオジム珪酸塩ジルコニウム、若しくはそれらの混合物によって形成されているグループから選択される。酸化鉄（Ｆｅ２Ｏ３）はオレンジ色の色素で、リンがドープされた酸化鉄はオレンジから赤色の色素である。例えば、ＺｎＦｅ２Ｏ４，もしくはＺｎＯのような酸化鉄亜鉛において，ＺｎＦｅ２Ｏ４は黄色い色素である。リンがドープされた酸化鉄（Ｐ−doped Ｆｅ２Ｏ３）と酸化鉄亜鉛（ＺｎＦｅ２Ｏ４）を混合することによって、色素は、濃いオレンジ色を示す。コバルトアルミニウム（ＣｏＡｌ２Ｏ４）と酸化ネオジム（Ｎｄ２Ｏ５）は、青い色素である。プチェライトとして知られているバナジン酸塩ビスマスはまた、黄色から緑の色素である。プラセオジム珪酸塩ジルコニウムは黄色い色素である。
【００２５】
光吸収媒体の厚さｔabsは、好ましくは５０ナノメートル以上１０００ナノメートル以下の域にある。もし、光吸収層の厚さが５０ナノメートルよりも小さいければ、吸収は殆ど行われず、意図的な色温度の移動が不充分な温度に達成する。もし、光吸収層の厚さが１０００ナノメートルよりも大きければ、逆に電気ランプから発生したルーメンに影響を与える非常に多くの光を吸収する。
【００２６】
本発明と一致した電気ランプの具体例の１つは、干渉フィルムは比較的低い屈折率を持つ物質から成る第一層と比較的高い屈折率を持つ物質から成る第２層から構成される特徴を持っている。２つの物質の使用は、干渉フィルムの供給を簡素化する。他の具体例では、第一層と第２層の間に位置する屈折率を持つ物質から成る少なくとも第３層の使用である。
【００２７】
本発明と一致した好ましい具体例は、干渉フィルムの第一層は主に酸化ケイ素から成っており、干渉フィルムの第２層は、酸化ケイ素の反射指数に関して、高い屈折率を持つ物質から成る特徴を持っている。酸化ケイ素の層は、様々な堆積技術の手段によって比較的適用することができる。
【００２８】
好ましくは、干渉フィルムは、少なくとも３層からなり、どんなに多くても１０層からなる。比較的少ない層の数からなる結果として、干渉フィルムの反射スペクトルは、比較的単一である。さらに、そのような干渉フィルムの製造費用は、比較的低い。そのような干渉フィルムの好ましい効果は、電気ランプの演色における影響が比較的小さいことである。
【００２９】
好ましくは、干渉フィルムの第２層が酸化チタン、酸化ニオブ、酸化タンタル、酸化ジルコニウム、酸化ハフニウム、窒化珪素およびそれらの物質の組合せを形成するグループから選ばれた物質によって構成されていることである。
【００３０】
好ましくは、干渉フィルムの第２層の物質が酸化ニオブもしくは窒化珪素から構成されていることである。
【００３１】
ランプの光源は、例えば、ハロゲンを含んでいるガスであるが、電極対がイオン化された、例えば金属ハロゲンを含む不活性ガス、望ましくは、例として溶媒ガスが銀であるガスである、白熱光体の可能性がある。光源は、内側のガス封入膜によって囲まれている。外側膜がランプ容器を囲むことは可能である。
【００３２】
干渉フィルムと光吸収層は、慣習的な方法、例えば、真空めっき、もしくは（反応性）スパッタリング、もしくはディッピング塗装もしくはスプレー式工程手段、もしくはLP-CVD（低圧化学気相成長法）、PE-CVD（プラズマ増強CVD）によって供給される。ＣｏＡｌ２Ｏ４は、好ましくはディッピング塗装によるランプ容器の外側表面上の光吸収層に適用される。光吸収媒体のＮｄ２Ｏ３は、好ましくはランプ容器の壁にドープ剤として供給される。
【００３３】
吸収媒体と干渉フィルムの組合せは、電気ランプの使用有効期間において、本発明と一致した電気ランプが実質的に初期の特徴の維持を引き起こすことが分かった。
【００３４】
本発明の特徴、および他の観点は、ここで記載されている具体例に関して明らかにされる。
【００３５】
添付図は、図形のみであって、大きさは表示していない。特に、明晰にするため、いつくかの図形はかなり強調してある。図形において、参照数字は本文中の該当部分と一致する。
【００３６】
図１Aは、本発明と一致した電気ランプの具体例の断面図である。電気ランプは、光透過ランプ容器１を持っており、例えば、それはガス封入手法によって閉じ込められているガラスのようなもので、電気要素２を収容している。図において、スパイラル形状したタングステンの白熱光体は、電気容器１から外へと出ている電気伝導体３に接続している。不活性ガスで満たされているここで示されているランプは、例えば、アルゴンガスとネオンガスの混合で、その充填圧はわずかに５気圧を上回っているのみである。図１Aに示されている具体例において、ランプ容器の壁は、光吸収媒体で供給されている。ランプ容器の壁（厚さが約０．７ミリメートル）は、例えば、主にSiO2重量の６５％、Na2O重量の１６％、CaO重量の６％から成っており、Nd2O3重量の８−１０％から構成される。ランプ容器の壁中に含まれるNd2O3は、さまざまな利点を持っている。ランプ容器をNd2O3の膜で覆い、厚さが１マイクロメートル以上（例えば１０マイクロメートル以上）の意味は、同じ光吸収効果を成し遂げることに必要である。Nd2O3は高価な原料であるから、そのような解決は逆にランプの費用価格に影響を与える。さらに、そのような厚い覆い膜の存在は、もしも干渉フィルムがそのような光吸収層に適用された場合、接合問題の増加を導く。
【００３７】
図１Aにおいて、干渉フィルム５は、電気容器１の壁（基質）に適用される。ここで、干渉フィルムは、主に酸化ケイ素（平均反射指数は約１．４５）の第一層ならびに比較的高い屈折率を持った物質、例えば酸化チタン（平均屈折率は約２．４）からなる第２層から構成される。好ましくは、SiO2／TiO2干渉フィルムは唯一少ない層から構成される。干渉フィルムがSiO2／TiO2の１０層から成っており、望ましい高価を十分に得る具体例は示されている。
【００３８】
電気ランプの他の具体例は、図１Aに示されており、光吸収媒体は、干渉フィルム５が供給されている（図１Bも参照）ランプ容器１（ランプ容器の壁）の外側表面に覆われている光吸収膜の形成によって供給されている。この場合、光吸収膜は、例えば５０−１５０ナノメートル厚のFe2O3の層から成っている。そのようなFe2O3の層から成っている電気ランプは、その制御において、黄色い光を放出する。そのような電気ランプは、例えば、乗り物における方向指示器として使用され、実質的な使用可能有効時間は、６０００時間である。
【００３９】
図１Bは,本発明と一致した電気白熱光ランプの具体例の側面図である。電気ランプは、光源１２としての白熱光体を収容するクオーツガラスランプ容器１１から成っている。電流伝導体１３は、光源に接続され、およびランプ容器１１から外側に出ている。ランプ容器１１は、例えば、臭化水素のようなハロゲンを含んだガスによって充填されている。ランプ容器１１の少なくとも一部分は、例えば、２５０−１０００ナノメートル厚のCoAl2O4によって光吸収膜を形成する、光吸収媒体１６によって覆われている。
【００４０】
図１Bに示された例は、干渉フィルム１５が光吸収媒体１６に適用され、主に酸化ケイ素（平均屈折率は１．４５）からなる第１層および比較的高い屈折率を持つ物質、例えば酸化ニオブ（平均反射指数２．３５）からなる第２層から構成される。好ましくは、SiO2／Nd2O５干渉フィルムは、唯一限られた数の層からなる。SiO2／Nd2O５の３つの層からなる干渉フィルムは、望んだ効果を十分に得る事ができることを実施例において示している。
【００４１】
図１Bにおいて、ランプ容器１１は、電流伝導体１３が電気的に接続しているランプキャップ１７によって支持されている外部バルブ１４に設置されている。ここで示されているランプは、実質的な使用有効時間が２０００時間を持つ６０ワット電圧である。
【００４２】
表I,II,およびIIIは、アルミン酸塩コバルトから成る光吸収層とSiO2／Nd2O５干渉フィルムによる組合せの３つの具体例を示している。アルミン酸塩コバルトに関して、異なった層の厚さに応じて、実験を２６０−５００ナノメートルで行った。干渉フィルムの使用は、１つの３層および２つの異なった７層SiO2／Nd2O５干渉フィルムから成る。
【００４３】
【表１】
0004653369.tif 000002
【００４４】
【表２】
0004653369.tif 000003
【００４５】
【表３】
0004653369.tif 000004
図２Aおよび２Bにおいて、透過スペクトルは３層と７層SiO2／Nd2O５干渉フィルムの組合せにおけるCoAl2O4の光吸収層の波長（λ、ナノメートル）の機能として示されている。図２Aの曲線（ａ）は、２６０ナノメートル厚のCoAl2O4光吸収膜の透過スペクトルを示している。図２Aの曲線（ｂ）は、３層SiO2／Nd2O５干渉フィルムの透過スペクトルを示しており、ＩＦ−１設計膜による層の厚さは、表Ｉに示されている。図２Aの曲線（ｃ）は、２６０ナノメートル厚のCoAl2O4光吸収膜と３層SiO2／Nd2O５干渉フィルムの組合せの透過スペクトルを示している。図２Ｂの曲線（ａ）は、同様に５００ナノメートル厚のCoAl2O4光吸収膜の透過スペクトルを示している。図２Ｂの曲線（ｂ）は、図２Ａと同じ３層SiO2／Nd2O５干渉フィルムの透過スペクトルを示している。図２Ｂの曲線（ｃ）は、５００ナノメートル厚のCoAl2O4光吸収膜と表Ｉ記載の３層SiO2／Nd2O５干渉フィルムとの組合せの透過スペクトルを示している。
【００４６】
図３Aおよび３Bにおいて、伝導スペクトルは２つの異なった７層SiO2／Nd2O５干渉フィルムの組合せにおける５００ナノメートル厚CoAl2O4の光吸収層の波長（λ、ナノメートル）の関数として示されている。図３Ａと３Ｂの曲線（ａ）は、５００ナノメートル厚のCoAl2O4光吸収膜の透過スペクトルを示している。図３Aの曲線（ｂ）は、７層SiO2／Nd2O５干渉フィルムの透過スペクトルを示しており、ＩＦ−２設計膜による層の厚さは、表ＩＩに示されている。図３Ａの曲線（ｃ）は、５００ナノメートル厚のCoAl2O4光吸収膜と表ＩＩ記載の７層SiO2／Nd2O５干渉フィルムとの組合せの透過スペクトルを示している。図３Ｂの曲線（ｂ）は、同様に７層SiO2／Nd2O５干渉フィルムの透過スペクトルを示しており、ＩＦ−３設計膜による層の厚さは、表ＩＩＩに示されている。また、図３Ｂの曲線（ｃ）は、５００ナノメートル厚のCoAl2O4光吸収膜と表ＩＩＩ記載の７層SiO2／Nd2O５干渉フィルムとの組合せの透過スペクトルを示している。
【００４７】
表ＩＶにおいて、１９３１C．I．E．の定義と一致する色温度Ｔｃ、透過率Ｐvis、ならびに色座標（ｘ；ｙ）において、電気ランプの色度図は、CoAl2O4膜の厚さの４つの変数として与えられ、光源として３０００K黒体放射を使用している。比較として、表IVは、また透過率および膜で覆われていない電気ランプの色座標をリスト化している。
【００４８】
【表４】
0004653369.tif 000005
表IVは、CoAl2O4膜の厚さと共に、色温度が上昇することを示している。比較的厚い光吸収膜の欠点は、ランプの光の発生Pvisが減少し（１マイクロメートルの厚さのCoAl2O4膜において、最大５０％まで）、与えられた色温度において、色座標と黒体位置間の距離が上昇する。両効果は、欠点であり、望んでいないものである。
【００４９】
表Vは、ランプ容器がCoAl2O4の光吸収層と様々なSiO2／Nd2O５干渉フィルムの組合せによる電気ランプの光学的特徴をリスト化している。SiO2／Nd2O５干渉フィルムの膜のIF-1,IF-2,およびIF-3の設計は、それぞれ表I,II,IIIによって与えられている層の厚さの変数と対応する。
【００５０】
【表５】
0004653369.tif 000006
表Vはランプ容器が光吸収膜とランプ容器が唯一光吸収膜のみによって構成されている電気ランプよりも高い干渉フィルムの組合せによって供給されている電気ランプの色温度Tcを示している。光吸収膜と干渉フィルムの組合せの結果として、電気ランプの光の発生Pvisは、唯一光吸収膜のみによって構成されている電気ランプのそれよりも低くなる。しかし，与えられた色温度の上昇において、電気ランプの光の発生は、実質的に唯一光吸収膜のみの適用によって達成されている同じ色温度の上昇を持つランプのそれよりも高くなる。
【００５１】
黄色膜から成る電気ランプの場合、例えば、８０−１００ナノメートル厚のFe２O３層が使用され、電気ランプはそれらの規格は当業者によって知られている唯一黄色指示器に適用する特定の欧州ECE規格及びに／又は黄色指示器に適用する特定の米国SAE規格におよそ適合し、色座標を得る。電気ランプに適用する、そのような光吸収膜は、黄色指示器への適切な使用が可能で、当業者によって知られているFakraテストを通過する。
【００５２】
黄色膜と干渉フィルムの組合せは、ランプ容器の合成に適用し、例えば、当業者によって知られている表示法と一致して、１００ナノメートルのFe2O3および１０層のTiO2／SiO2膜などである。その表示法は、下記のよって示される：
ガラス｜Fe2O3｜（LH）５｜air
ここで、低さと高さの反射指数を持った物質の幾何学的な層の厚さは、それぞれ、Lは５０ナノメートルSiO2、およびHは５０ナノメートルTiO2である。電気ランプの色座標（ｘ；ｙ）は、透過形態において（０．５７５；０．４３２）と反射形態において（０．２４５；０．２７８）の組合せとして供給されている。透過形態において、この組合せは黄色指示器のECE規格に十分に合致する。そのような電気ランプは、電源を切っている状態で、無彩色を持っている。
【００５３】
本発明の範囲において、多くの変化が当業者によって可能であることは、明らかである。
【００５４】
本発明の範囲は、ここで与えられている実施例に限られていない。本発明は、それぞれの新奇な特徴および特徴の組合せに具体化して表現できる。請求項における参照数字は、本発明の範囲に限られていない。“含んでいる”という言葉は、請求項で言及されている以外の要素の存在を除外していない。要素の前の“１つ”という言葉は、そのような要素の複数の存在を除外していない。
【００５５】
【図面の簡単な説明】
【図１A】  図１Aは,本発明と一致した電気ランプの具体例の断面図である。
【図１B】  図１Bは,本発明と一致した電気ランプの具体例の側面図である。
【図２A】  図２Aは、干渉フィルムの第３層と第７層のSiO2／Nb2O5の組合せにおける光吸収層CoAl2O4の波長の機能としての伝導スペクトルを示している。
【図２B】  図２Bは、干渉フィルムの第３層と第７層のSiO2／Nb2O5の組合せにおける光吸収層CoAl2O4の波長の機能としての伝導スペクトルを示している。
【図３A】  図３Aは、干渉フィルムの２つの異なった第７層のSiO2／Nb2O5の組合せにおける５００ナノメートル厚の光吸収層CoAl2O4の波長の機能としての伝導スペクトルを示している。
【図３B】  図３Bは、干渉フィルムの２つの異なった第７層のSiO2／Nb2O5の組合せにおける５００ナノメートル厚の光吸収層CoAl2O4の波長の機能としての伝導スペクトルを示している。
【図１Ａ】
0004653369.tif 000007
【図１Ｂ】
0004653369.tif 000008
【図２Ａ】
0004653369.tif 000009
【図２Ｂ】
0004653369.tif 000010
【図３Ａ】
0004653369.tif 000011
【図３Ｂ】
0004653369.tif 000012